(57)【要約】【課題】  最表面に熱可塑性樹脂を含有する非画像形成層を設けた画像形成材料を画像形成した後、加熱加圧処理することで、耐候性、耐光性、耐摩擦性、耐水性、耐薬品性、及び耐接着性等の諸機能を有する表面保護層を造膜すると同時に、画像形成材料全体を効率よく平滑光沢化できる画像形成方法の提供。【解決手段】  最表面に熱可塑性樹脂を少なくとも含む非画像形成層を有する画像形成材料に対し画像形成を行う画像形成工程と、該画像形成した後の画像形成材料を加熱加圧処理して該画像形成材料における非画像形成層を造膜させて表面保護層を形成する加熱加圧工程を有することを特徴とする画像形成方法である。前記加熱加圧処理が、前記非画像形成層における熱可塑性樹脂の軟化点以上の温度で行われる態様が好ましい。【選択図】  なし【特許請求の範囲】
【請求項１】
最表面に熱可塑性樹脂を少なくとも含む非画像形成層を有する画像形成材料に対し画像形成を行う画像形成工程と、該画像形成した後の画像形成材料を加熱加圧処理して該画像形成材料における非画像形成層を造膜させて表面保護層を形成する加熱加圧工程を有することを特徴とする画像形成方法。
【請求項２】
加熱加圧処理が、前記非画像形成層における熱可塑性樹脂の軟化点以上の温度で行われる請求項１に記載の画像形成方法。
【請求項３】
加熱加圧工程が、加熱加圧部材と、ベルト部材と、冷却装置とを有する冷却剥離式のベルト定着型平滑化処理機を用いて行われ、前記加熱加圧部材により、前記非画像形成層における熱可塑性樹脂の軟化点以上の温度に加熱加圧し、８０℃以下の温度に冷却した後、前記ベルト部材から剥離する請求項１から２のいずれかに記載の画像形成方法。
【請求項４】
非画像形成層が、支持体上に形成された画像形成層上に設けられる請求項１から３のいずれかに記載の画像形成方法。
【請求項５】
支持体が、基体の片面及び両面のいずれかにポリオレフィン樹脂層を設けた請求項１から４のいずれかに記載の画像形成方法。
【請求項６】
ベルト部材の表面にフルオロカーボンシロキサンゴム層を形成した請求項１から５のいずれかに記載の画像形成方法。
【請求項７】
ベルト部材の表面にシリコーンゴム層を形成し、該シリコーンゴム層の表面にフルオロカーボンシロキサンゴム層を設けた請求項１から５のいずれかに記載の画像形成方法。
【請求項８】
フルオロカーボンシロキサンゴムが、主鎖にパーフルオロアルキルエーテル基及びパーフルオロアルキル基の少なくともいずれかを有する請求項６から７のいずれかに記載の画像形成方法。
【請求項９】
画像形成材料が、感熱記録材料、インクジェット記録材料、昇華転写受像材料、銀塩写真感光材料及び熱転写受像材料から選ばれる請求項１から８のいずれかに用いられる画像形成方法。
【請求項１０】
加熱加圧処理後における画像形成材料の２０度光沢度が６０以上である請求項１から９のいずれかに記載の画像形成方法。
【発明の詳細な説明】
【技術分野】
【０００１】
本発明は、最表面に熱可塑性樹脂を含有する非画像形成層を設けた画像形成材料を画像形成した後、加熱加圧処理することで、耐候性、耐光性、耐摩擦性、耐水性、耐薬品性、及び耐接着性等の諸機能を有する表面保護層を造膜すると同時に、画像形成材料全体を効率よく平滑光沢化できる画像形成方法に関する。
【背景技術】
【０００２】
画像形成前においては透気性、透液性を有し画像形成に悪影響がないか又は少ないと共に、画像形成後においては耐候性、耐光性、耐摩擦性、耐水性、耐薬品性、及び耐接着性等の諸機能を有する表面保護層を形成した画像形成材料が提案されている（特許文献１参照）。
前記特許文献１には、インク吸収層の表面が熱ラミネート層によって覆われており、この熱ラミネート層が加熱手段により加熱されて不透液性の透明層になるインクジェットプリンタについて提案されており、前記加熱手段として板状ヒータが用いられている。
しかしながら、前記不透液性の透明層は表面保護層の役割は果たし得るが、表面保護層を含めた画像形成材料全体に光沢性を付与することは困難であり、更なる改良開発が望まれている。
【０００３】
【特許文献１】特開平９−７０９６０号公報
【発明の開示】
【発明が解決しようとする課題】
【０００４】
本発明は、かかる現状に鑑みてなされたものであり、従来における前記諸問題を解決し、以下の目的を達成することを課題とする。即ち、本発明は、最表面に熱可塑性樹脂を含有する非画像形成層を設けた画像形成材料を画像形成した後、加熱加圧処理することで、耐候性、耐光性、耐摩擦性、耐水性、耐薬品性、及び耐接着性等の諸機能を有する表面保護層を造膜すると同時に、画像形成材料全体を効率よく平滑光沢化できる画像形成方法を提供することを目的とする。
【課題を解決するための手段】
【０００５】
前記課題を解決するための手段としては、以下の通りである。即ち、
＜１＞  最表面に熱可塑性樹脂を少なくとも含む非画像形成層を有する画像形成材料に対し画像形成を行う画像形成工程と、該画像形成した後の画像形成材料を加熱加圧処理して該画像形成材料における非画像形成層を造膜させて表面保護層を形成する加熱加圧工程を有することを特徴とする画像形成方法である。
＜２＞  加熱加圧処理が、前記非画像形成層における熱可塑性樹脂の軟化点以上の温度で行われる前記＜１＞に記載の画像形成方法である。
＜３＞  加熱加圧工程が、加熱加圧部材と、ベルト部材と、冷却装置とを有する冷却剥離式のベルト定着型平滑化処理機を用いて行われ、前記加熱加圧部材により、前記非画像形成層における熱可塑性樹脂の軟化点以上の温度に加熱加圧し、８０℃以下の温度に冷却した後、前記ベルト部材から剥離する前記＜１＞から＜２＞のいずれかに記載の画像形成方法である。
＜４＞  非画像形成層が、支持体上に形成された画像形成層上に設けられる前記＜１＞から＜３＞のいずれかに記載の画像形成方法である。
＜５＞  支持体が、基体の片面及び両面のいずれかにポリオレフィン樹脂層を設けた前記＜１＞から＜４＞のいずれかに記載の画像形成方法である。
＜６＞  ベルト部材の表面にフルオロカーボンシロキサンゴム層を形成した前記＜１＞から＜５＞のいずれかに記載の画像形成方法である。
＜７＞  ベルト部材の表面にシリコーンゴム層を形成し、該シリコーンゴム層の表面にフルオロカーボンシロキサンゴム層を設けた前記＜１＞から＜５＞のいずれかに記載の画像形成方法である。
＜８＞  フルオロカーボンシロキサンゴムが、主鎖にパーフルオロアルキルエーテル基及びパーフルオロアルキル基の少なくともいずれかを有する前記＜６＞から＜７＞のいずれかに記載の画像形成方法である。
＜９＞  画像形成材料が、感熱記録材料、インクジェット記録材料、昇華転写受像材料、銀塩写真感光材料及び熱転写受像材料から選ばれる前記＜１＞から＜８＞のいずれかに用いられる画像形成方法である。
＜１０＞  加熱加圧処理後における画像形成材料の２０度光沢度が６０以上である前記＜１＞から＜９＞のいずれかに記載の画像形成方法である。
【０００６】
本発明の画像形成方法は、最表面に熱可塑性樹脂を含む非画像形成層を設けた画像形成材料を画像形成する画像形成工程と、該画像形成した後の画像形成材料を加熱加圧処理して該画像形成材料における非画像形成層を造膜させて表面保護層を形成する加熱加圧工程とを有する。
前記最表面の非画像形成層は、画像形成時には、透気性（例えば、オゾン、酸素、ＮＯｘ、ホルマリン、水分等に対する透気性）、透液性（例えば、水、溶剤等に対する透液性）などを有し、画像形成に何ら悪影響をもたらすことがない。一方、画像形成後においては加熱加圧処理により非画像形成層が造膜されて、透気性、透液性を低下させて、耐候性、耐光性、耐摩擦性、耐水性、耐薬品性、及び耐接着性等の諸機能を有する表面保護層に形成されると同時に、画像形成材料全体を効率よく平滑光沢化することができる。
【発明の効果】
【０００７】
本発明によると、従来における諸問題を解決でき、最表面に熱可塑性樹脂を含有する非画像形成層を設けた画像形成材料を画像形成した後、加熱加圧処理することで、耐候性、耐光性、耐摩擦性、耐水性、耐薬品性、及び耐接着性等の諸機能を有する表面保護層を造膜すると同時に、画像形成材料全体を効率よく平滑光沢化できる。
【発明を実施するための最良の形態】
【０００８】
（画像形成方法）
本発明の画像形成方法は、画像形成工程と、加熱加圧工程とを有し、更に必要に応じてその他の工程を有する。
本発明の画像形成方法により得られる画像形成材料は、画像形成した後、加熱加圧処理することにより、耐候性、耐光性、耐摩擦性、耐水性、耐薬品性、及び耐接着性等の諸機能を有すると共に、平滑性、光沢性に優れたものである。
前記光沢性としては、２０度光沢度で６０以上が好ましく、７５以上がより好ましく、８５以上が更に好ましい。
また、前記画像形成材料の表面粗さ〔算術平均粗さ（Ｒａ）〕は、２μｍ以下が好ましく、１μｍ以下がより好ましい。なお、前記算術平均粗さは、ＪＩＳ  Ｂ０６０１、ＪＩＳ  Ｂ０６５１、ＪＩＳ  Ｂ６５２に基づいて測定することができる。
【０００９】
＜画像形成工程＞
前記画像形成工程では、最表面に熱可塑性樹脂を含む非画像形成層を設けた画像形成材料を画像形成する。
【００１０】
前記画像形成材料としては、感熱記録材料、インクジェット記録材料、昇華転写受像材料、銀塩写真感光材料及び熱転写受像材料から選ばれる少なくともいずれかに好適に用いられる。
【００１１】
前記画像形成材料は、最表面に熱可塑性樹脂を含有する非画像形成層を有し、具体的には、支持体上に、画像形成層と、非画像形成層とをこの順に有し、更に必要に応じて適宜選択したその他の層、例えば、中間層、保護層、下塗り層、クッション層、帯電調節（防止）層、反射層、色味調製層、保存性改良層、接着防止層、アンチカール層、平滑化層などを有してなる。これらの各層は単層構造であってもよいし、積層構造であってもよい。
【００１２】
−支持体−
前記支持体としては、特に制限はなく、目的に応じて適宜選定することができるが、画像形成材料全体の平滑光沢性を向上させる観点から、特に、基体の片面又は両面にポリオレフィン樹脂層を設けたものが好ましい。
【００１３】
−−基体−−
前記基体としては、定着温度に耐えることができ、平滑性、白色度、滑り性、摩擦性、帯電防止性、定着後のへこみ等の点で要求を満足できるものである限り、特に制限はなく、目的に応じて適宜選択することができる。一般的には、日本写真学会編「写真工学の基礎−銀塩写真編−」、株式会社コロナ社刊（昭和５４年）（２２３）〜（２４０）頁に記載の紙、合成高分子（フィルム）等の写真用支持体、などが挙げられる。
【００１４】
前記基体の具体例としては、合成紙（例えば、ポリオレフィン系、ポリスチレン系等の合成紙）、上質紙、アート紙、（両面）コート紙、（両面）キャストコート紙、ポリエチレン等の合成樹脂パルプと天然パルプとから作られる混抄紙、ヤンキー紙、バライタ紙、壁紙、裏打用紙、合成樹脂又はエマルジョン含浸紙、合成ゴムラテックス含浸紙、合成樹脂内添紙、板紙、セルロース繊維紙、等の紙支持体、ポリオレフィン、ポリ塩化ビニル、ポリエチレンテレフタレート、ポリスチレンメタクリレート、ポリエチレンナフタレート、ポリカーボネイトポリ塩化ビニル、ポリスチレン、ポリプロピレン、ポリイミド、セルロース類（例えば、トリアセチルセルロース）、等の各種プラスチックフィルム又はシート、該プラスチックフィルム又はシートに白色反射性を与える処理（例えば、フィルム中へ酸化チタンなどの顔料を含有させる処理など）を施したフィルム又はシート、布類、金属、ガラス類、などが挙げられる。
これらは、１種単独で用いてもよいし、２種以上を積層体として併用してもよい。
【００１５】
前記基体としては、更に、特開昭６２−２５３１５９号公報（２９）〜（３１）頁、特開平１−６１２３６号公報（１４）〜（１７）頁、特開昭６３−３１６８４８号公報、特開平２−２２６５１号公報、同３−５６９５５号公報、米国特許第５，００１，０３３号等に記載の基体も挙げられる。
【００１６】
前記基体としては、表面平滑性が高いのが好ましく、具体的に、表面粗さ（王研式平滑度）が、２１０秒以上が好ましく、２５０秒以上がより好ましい。
前記表面粗さ（王研平滑度）が２１０秒に満たないと、画像を形成した際、画像における画質が不良となることがある。
ここで、前記王研平滑度は、ＪＡＰＡＮ  ＴＡＰＰＩ  Ｎｏ．５  Ｂ法で規定される平滑度である。
【００１７】
前記基体の厚みとしては、通常２５〜３００μｍが好ましく、５０〜２６０μｍがより好ましく、７５〜２２０μｍが更に好ましい。
前記基体の密度としては、定着性能の観点からは、０．７ｇ／ｃｍ３以上が好ましい。
【００１８】
前記基体の熱伝導率としては、特に制限はなく、目的に応じて適宜選択することができるが、２０℃で相対湿度が６５％の条件下において、０．５０ｋｃａｌ／ｍ・ｈ・℃以上であることが好ましい。
尚、前記熱伝導率は、ＪＩＳ  Ｐ８１１１に準拠して調湿した転写紙を、特開昭５３−６６２７９号公報に記載された方法によって測定することができる。
【００１９】
前記基体には、本発明の効果を害しない範囲内において、目的に応じて適宜選択した各種の添加剤を添加させることができる。
前記添加剤としては、例えば、増白剤、導電剤、填料、酸化チタン、群青、カーボンブラック等の顔料、染料などが挙げられる。
【００２０】
また、前記基体の片面又は両面には、その上に設けられる層等との密着性を改良する目的で、種々の表面処理や下塗り処理を施してもよい。
前記表面処理としては、例えば、光沢面、又は特開昭５５−２６５０７号公報記載の微細面、マット面、又は絹目面の型付け処理、コロナ放電処理、火炎処理、グロー放電処理、プラズマ処理等の活性化処理、などが挙げられる。
これらの処理は、単独で施してもよいし、また、前記型付け処理等を行った後に前記活性化処理を施してもよいし、更に、前記活性化処理等の表面処理後に前記下塗り処理を施してもよく、任意に組合せることができる。
【００２１】
前記基体中、前記基体の表面若しくは裏面、又はこれらの組合せにおいて、親水性バインダーと、アルミナゾルや酸化スズ等の半導性金属酸化物と、カーボンブラックその他の帯電防止剤とを塗布してもよい。このような基体としては、具体的には、特開昭６３−２２０２４６号公報などに記載の支持体が挙げられる。
【００２２】
−ポリオレフィン樹脂層−
前記支持体は、基体の片面又は両面に、ポリオレフィン樹脂層を有することが好ましい。
前記ポリオレフィン樹脂層を構成するポリオレフィン樹脂としては、例えば、ポリエチレン、ポリプロピレン、などが挙げられる。
前記ポリエチレンは、高密度ポリエチレン（ＨＤＰＥ）、低密度ポリエチレン（ＬＤＰＥ）、線状低密度ポリエチレン（Ｌ−ＬＤＰＥ）などのいずれでも良いが、支持体の剛性を重視する場合には、ポリプロピレン、高密度ポリエチレン（ＨＤＰＥ）、綿状低密度ポリエチレン（Ｌ−ＬＤＰＥ）等を用いることが好ましい。これらの樹脂は、単独で用いても、２種以上を混合して使用しても良い。
【００２３】
前記ポリオレフィン樹脂は、一般に低密度ポリエチレンを用いて形成することが多いが、支持体の耐熱性を向上させるために、ポリプロピレン、ポリプロピレンとポリエチレンとのブレンド、高密度ポリエチレン、高密度ポリエチレンと低密度ポリエチレンとのブレンド等を用いるのが好ましい。特に、コストや、ラミネート適性等の点から、高密度ポリエチレンと低密度ポリエチレンとのブレンドを用いるのが最も好ましい。
【００２４】
前記高密度ポリエチレンと、前記低密度ポリエチレンとのブレンドは、例えば、ブレンド比率（質量比）１／９〜９／１で用いられる。該ブレンド比率としては、２／８〜８／２が好ましく、３／７〜７／３がより好ましい。該支持体の両面に熱可塑性樹脂層を形成する場合、支持体の裏面は、例えば、高密度ポリエチレン、或いは高密度ポリエチレンと低密度ポリエチレンとのブレンドを用いて形成されるのが好ましい。ポリエチレンの分子量としては、特に制限はないが、メルトインデックスが、高密度ポリエチレン及び低密度ポリエチレンのいずれについても、１．０〜４０ｇ／１０分の間のものであって、押出し適性を有するものが好ましい。
【００２５】
これらポリオレフィン樹脂は、ガラス転移温度（Ｔｇ）が低いにも拘わらず、他の物質との相互作用を持ちにくい構造を有しているため、ブロッキングを生じにくいという特性を備えている。
【００２６】
前記ポリオレフィン樹脂層は、特に制限はなく、目的に応じて適宜選定でき、例えば、基体へのポリオレフィンフイルムのドライラミネート（貼り合せ）、ポリオレフィン樹脂の溶剤系塗布、ポリオレフィンエマルジョンの水系塗布、ポリオレフィンエマルジョンの含浸、溶融押出コーティングにより形成することができるが、生産性の点などから溶融押出コーティングにより形成されることが好ましい。
【００２７】
前記ポリオレフィン樹脂層の厚さは、特に制限はなく、目的に応じて適宜選択することができ、例えば、１〜５０μｍが好ましく、５〜１５μｍがより好ましい。
【００２８】
前記ポリオレフィン樹脂層には、前記ポリオレフィン樹脂以外にも、必要に応じて白色顔料又は蛍光増白剤を含有することが好ましい。
前記蛍光増白剤は、近紫外部に吸収を持ち、４００〜５００ｎｍに蛍光を発する化合物で、公知の蛍光増白剤が特に制限なく各種使用することができる。前記蛍光増白剤としては、Ｋ．ＶｅｅｎＲａｔａｒａｍａｎ編“Ｔｈｅ  Ｃｈｅｍｉｓｔｒｙ  ｏｆ  Ｓｙｎｔｈｅｔｉｃ  Ｄｙｅｓ”Ｖ巻８章に記載されている化合物を好適に挙げることができる。具体的には、スチルベン系化合物、クマリン系化合物、ビフェニル系化合物、ベンゾオキサゾリン系化合物、ナフタルイミド系化合物、ピラゾリン系化合物、カルボスチリル系化合物などが挙げられる。それらの例としては、住友化学製ホワイトフルファーＰＳＮ、ＰＨＲ、ＨＣＳ、ＰＣＳ、Ｂ；Ｃｉｂａ−Ｇｅｉｇｙ社製ＵＶＩＴＥＸ−ＯＢなどが挙げられる。
【００２９】
前記白色顔料としては、例えば、酸化チタン、炭酸カルシウム、硫酸バリウム、亜鉛華等が挙げられる。これらの中では、陰蔽性の点から、酸化チタンが好ましい。
【００３０】
前記白色顔料又は蛍光増白剤の含有量としては、０．１〜８ｇ／ｍ２が好ましく、０．５〜５ｇ／ｍ２がより好ましい。
前記含有量が、０．１ｇ／ｍ２未満であると、画像形成材料における光透過率が高くなることがあり、８ｇ／ｍ２を超えると、ヒビ割れ、耐接着等の取り扱い性が低下することがある。
【００３１】
−非画像形成層−
前記非画像形成層は、熱可塑性樹脂を含有し、必要に応じてその他の成分を含有する。
前記熱可塑性樹脂としては、加熱加圧処理によって造膜され、耐候性、耐光性、耐摩擦性、耐水性、耐薬品性、及び耐接着性等の諸機能を有する表面保護層を造膜可能なものであれば特に制限はなく、目的に応じて適宜選択することができ、例えば、以下の（イ）〜（ハ）の熱可塑性樹脂を例示することができる。
【００３２】
（イ）ポリエチレン樹脂、ポリプロピレン樹脂等のポリオレフィン樹脂や、エチレンやプロピレン等のオレフィンと、他のビニルモノマーとの共重合体樹脂や、アクリル樹脂等が挙げられる。
（ロ）エステル結合を有する熱可塑性樹脂である。例えば、ジカルボン酸成分（これらのジカルボン酸成分にはスルホン酸基、カルボキシル基等が置換していてもよい）と、アルコール成分（これらのアルコール成分には水酸基などが置換されていてもよい）との縮合により得られるポリエステル樹脂、ポリメチルメタクリレート、ポリブチルメタクリレート、ポリメチルアクリレート、ポリブチルアクリレート等のポリアクリル酸エステル樹脂又はポリメタクリル酸エステル樹脂、ポリカーボネート樹脂、ポリ酢酸ビニル樹脂、スチレンアクリレート樹脂、スチレン−メタクリル酸エステル共重合体樹脂、ビニルトルエンアクリレート樹脂等が挙げられる。
具体的には、特開昭５９−１０１３９５号公報、同６３−７９７１号公報、同６３−７９７２号公報、同６３−７９７３号公報、同６０−２９４８６２号公報などに記載のものを挙げることができる。
また、市販品としては、東洋紡製のバイロン２９０、バイロン２００、バイロン２８０、バイロン３００、バイロン１０３、バイロンＧＫ−１４０、バイロンＧＫ−１３０；花王製のタフトンＮＥ−３８２、タフトンＵ−５、ＡＴＲ−２００９、ＡＴＲ−２０１０；ユニチカ製のエリーテルＵＥ３５００、ＵＥ３２１０、ＸＡ−８１５３、ＫＺＡ−７０４９、ＫＺＡ−１４４９；日本合成化学製のポリエスターＴＰ−２２０、Ｒ−１８８；星光化学工業社製のハイロスシリーズの各種熱可塑性樹脂、等が挙げられ、これらは１種単独で使用してもよく、２種以上を併用してもよい。
（ハ）その他、ＳＢＲ、ＮＢＲ、ポリウレタン樹脂、アクリル樹脂、スチレン−アクリル樹脂、ポリビニルアルコール（ＰＶＡ）、エチレンビニルアルコールコポリマー（ＥＶＯＨ）、なども同様に好ましく用いられる。
【００３３】
前記非画像形成層には、熱可塑性樹脂以外にも、可塑剤、離型剤、界面活性剤などを必要に応じて含有させておくことができる。
前記非画像形成層は、前記支持体上に、熱可塑性樹脂フイルムのドライラミネート（貼り合せ）、熱可塑性樹脂の溶剤系塗布、熱可塑性樹脂エマルジョンの水系塗布、熱可塑性樹脂エマルジョンの含浸、熱可塑性樹脂フイルムの溶融押出コーティングにより形成することができる
前記非画像形成層の厚みは、通常、０．１〜１０μｍが好ましく、０．５〜３μｍがより好ましい。
前記非画像形成層は、画像形成時には透液性、透液性などを有し画像形成に悪影響をもたらすことがないと共に、画像形成後に加熱加圧処理することで造膜されて耐候性、耐光性、耐摩擦性、耐水性、耐薬品性、耐接着性等の諸機能を有する表面保護層となるものである。
【００３４】
−画像形成層−
前記画像形成層は、画像形成材料の用途、種類に応じて異なり、具体的には、感熱記録材料、インクジェット記録材料、昇華転写受像材料、銀塩写真感光材料、等に普通に用いられている画像形成層を適宜選択して用いることができる。
【００３５】
＜感熱記録材料＞
前記感熱記録材料としては、例えば、前記支持体上に、少なくとも画像形成層としての熱溶融性インク層を設けた構成を有し、感熱ヘッドにより加熱して熱溶融性インク層からインクを感熱転写記録用受像シート上に溶融転写する方式などが挙げられる。
【００３６】
＜昇華転写受像材料＞
前記昇華転写受像材料としては、前記支持体上に、少なくとも熱拡散性色素（昇華性色素）を含有するインク層を設けた構成を有し、感熱ヘッドにより加熱してインク層から熱拡散性色素を感熱転写記録受像シート上に転写する昇華転写方式などが挙げられる。
【００３７】
＜熱転写受像材料＞
前記熱転写材料としては、例えば、前記支持体上に、少なくとも熱発色層を設けた構成を有し、感熱ヘッドによる加熱と紫外線による定着の繰り返しにより画像を形成するサーモオートクローム方式（ＴＡ方式）において用いられる感熱記録材料等が挙げられる。
【００３８】
＜銀塩写真感光材料＞
前記銀塩写真感光材料としては、例えば、前記支持体上に、少なくともＹＭＣに発色する画像形成層を設けた構成を有し、焼付露光されたハロゲン化銀写真用シートを複数の処理槽内を浸漬しながら通過することにより、発色現像、漂白定着、水洗を行い、乾燥するハロゲン化銀写真方式、等が挙げられる。
【００３９】
＜加熱加圧工程＞
前記加熱加圧工程では、画像形成した後の画像形成材料を加熱加圧処理して該画像形成材料における非画像形成層を造膜させて表面保護層を形成する。
前記加熱加圧処理としては、画像形成材料の最表面の非画像形成層が軟化し変形可能な温度にまで加熱し、かつ加圧することができる限り、特に制限はなく、目的に応じて適宜選択することができ、例えば、公知の電子写真装置における定着装置として使用されているものなどが挙げられ、一対の加熱ローラを有するものなどが好適に挙げられる。
前記一対の加熱ローラとしては、特に制限はなく、目的に応じて適宜選択することができるが、例えば、公知の電子写真装置に用いられている加熱ローラ対などの中から適宜選択することができ、ニップ圧、加熱温度等を調節可能であるものが好ましい。
【００４０】
前記加熱加圧処理は、前記熱可塑性樹脂層を構成する熱可塑性樹脂の軟化点以上の温度で加熱加圧することが好ましい。具体的には、前記熱可塑性樹脂の種類に応じて適宜選択することができるが、例えば、通常、５０〜１２０℃が好ましく、前記シート体が熱可塑性樹脂層を有している場合には８０〜１１０℃が好ましく、該熱可塑性樹脂層がポリエチレン層である場合には９５〜１０５℃がより好ましい。
【００４１】
＜冷却剥離方式のベルト型平滑化処理機による処理＞
前記加熱加圧工程においては、加熱加圧部材と、ベルト部材と、冷却装置とを有する冷却剥離式のベルト定着型平滑化処理機を用いることが好適である。
前記加熱加圧手段により、前記非画像形成層における熱可塑性樹脂の軟化点以上の温度に加熱加圧し、８０℃以下の温度に冷却した後、前記加熱加圧手段におけるベルト部材から剥離することが好ましい（冷却剥離処理）。
前記加熱加圧部材としては、特に制限されないが、例えば、加熱ローラと加圧ローラとの組み合わせなどが挙げられる。
前記冷却装置としては、特に制限されないが、例えば、冷気を送風可能であり、冷却温度等を調節可能である冷却装置、ヒートシンク、などが用いられる。
【００４２】
前記画像形成材料を前記冷却剥離方式のベルト型平滑化処理機の加熱加圧手段に接触させる際には、加圧することが好ましい。この加圧の方法としては、特に制限はないが、ニップ圧を印加するのが好ましい。前記ニップ圧としては、耐水性、表面平滑性に優れ、良好な光沢を有する画像形成を行う観点から、１〜１００ｋｇｆ／ｃｍ２が好ましく、５〜３０ｋｇｆ／ｃｍ２がより好ましい。また、加熱加圧手段における加熱は、非画像形成層における熱可塑性樹脂の軟化点以上の温度であり、用いる熱可塑性樹脂に応じて異なるが、通常、８０℃以上２００℃以下が好ましい。
【００４３】
前記ベルト定着型平滑化処理機におけるベルト部材は、耐熱性支持体フィルムと、該支持体フィルム上に形成された離型層とを有する。
前記支持体フィルムとしては、耐熱性を備えていれば特に制限はなく、例えば、ポリイミド（ＰＩ）、ポリエチレンナフタレート（ＰＥＮ）、ポリエチレンテレフタレート（ＰＥＴ）、ポリエーテルエーテルケトン（ＰＥＥＫ）、ポリエーテルサルホン（ＰＥＳ）、ポリエーテルイミド（ＰＥＩ）、ポリパラバン酸（ＰＰＡ）、などが挙げられる。
【００４４】
前記離型層としては、シリコーンゴム、フッ素ゴム、フルオロカーボンシロキサンゴム、シリコーン樹脂、フッ素樹脂からなる群より選択される１種又は２種以上が好ましい。これらの中でも、ベルト部材の表面にフルオロカーボンシロキサンゴム製の層を設ける態様、前記ベルト部材の表面にシリコーンゴム製の層を有し、かつ該シリコーンゴム層の表面にフルオロカーボンシロキサンゴム製の層を設ける態様が好ましい。
【００４５】
前記フルオロカーボンシロキサンゴムとしては、主鎖にパーフルオロアルキルエーテル基及びパーフルオロアルキル基の少なくともいずれかを有するものが好ましい。
前記フルオロカーボンシロキサンゴムとしては、下記（Ａ）〜（Ｄ）成分を含有するフルオロカーボンシロキサンゴム組成物の硬化物が好適である。
（Ａ）下記一般式（１）のフルオロカーボンシロキサンを主成分とし、脂肪族不飽和基を有するフルオロカーボンポリマー、（Ｂ）１分子中に２個以上の≡ＳｉＨ基を含有し、上記フルオロカーボンシロキサンゴム組成物中の脂肪族不飽和基量に対して上記≡ＳｉＨ基の含有量が１〜４倍モル量であるオルガノポリシロキサン及び／又はフルオロカーボンシロキサン、（Ｃ）充填剤、及び（Ｄ）有効量の触媒。
【００４６】
前記（Ａ）成分のフルオロカーボンポリマーは、下記一般式（１）で示される繰り返し単位を有するフルオロカーボンシロキサンを主成分とし、脂肪族不飽和基を有するものである。
【００４７】
【化１】
2004168043.tif 000002
【００４８】
前記一般式（１）において、Ｒ１０は、非置換又は置換の炭素数１〜８の一価炭化水素基であり、好ましくは炭素数１〜８のアルキル基、又は炭素数２〜３のアルケニル基であり、特にメチル基が好ましい。
ａ，ｅは、それぞれ０又は１の整数を表す。ｂ，ｄは、それぞれ１〜４の整数を表す。ｃは、０〜８の整数を表す。また、ｘは、１以上が好ましく、１０〜３０がより好ましい。
【００４９】
前記（Ａ）成分としては、下記一般式（２）で示すものを挙げることができる。
【００５０】
【化２】
2004168043.tif 000003
【００５１】
前記（Ｂ）成分において、≡ＳｉＨ基を有するオルガノポリシロキサンとしては、ケイ素原子に結合した水素原子を分子中に少なくとも２個有するオルガノハイドロジェンポリシロキサンを挙げることができる。
【００５２】
また、前記フルオロカーボンシロキサンゴム組成物においては、前記（Ａ）成分のフルオロカーボンポリマーが脂肪族不飽和基を有するものであるときには、硬化剤としては、上述したオルガノハイドロジェンポリシロキサンを使用することが好ましい。即ち、前記フルオロカーボンシロキサン中の脂肪族不飽和基と、オルガノハイドロジェンポリシロキサン中のケイ素原子に結合した水素原子との間で生ずる付加反応によって硬化物が形成される。
【００５３】
前記オルガノハイドロジェンポリシロキサンとしては、付加硬化型のシリコーンゴム組成物に使用される種々のオルガノハイドロジェンポリシロキサンを使用することができる。
【００５４】
前記オルガノハイドロジェンポリシロキサンは、一般にその≡ＳｉＨ基の数が、前記（Ａ）成分のフルオロカーボンシロキサン中の脂肪族不飽和炭化水素基１個に対して、少なくとも１個が好ましく、特に１〜５個となるような割合で配合することが好ましい。
【００５５】
また、≡ＳｉＨ基を有するフルオロカーボンとしては、上記一般式（１）の単位、又は上記一般式（１）において、Ｒ１０がジアルキルハイドロジェンシロキシ基であり、かつ末端がジアルキルハイドロジェンシロキシ基又はシリル基等のＳｉＨ基であるものが好ましく、下記一般式（３）で示すものを挙げることができる。
【００５６】
【化３】
2004168043.tif 000004
【００５７】
前記（Ｃ）成分の充填剤としては、一般的なシリコーンゴム組成物に使用されている種々の充填剤を用いることができる。前記充填剤としては、例えば、煙霧質シリカ、沈降性シリカ、カーボン粉末、二酸化チタン、酸化アルミニウム、石英粉末、タルク、セリサイト、ベントナイト等の補強性充填剤、アスベスト、ガラス繊維、有機繊維等の繊維質充填剤、などが挙げられる。
【００５８】
前記（Ｄ）成分の触媒としては、付加反応用触媒として公知とされている塩化白金酸、アルコール変性塩化白金酸、塩化白金酸とオレフィンとの錯体、白金黒又はパラジウムをアルミナ、シリカ、カーボンなどの担体に担持したもの、ロジウムとオレフィンとの錯体、クロロトリス（トリフェニルフォスフィン）ロジウム（ウィルキンソン触媒）、ロジウム（ＩＩＩ）アセチルアセトネートなどのような周期律表第ＶＩＩＩ族元素又はその化合物が挙げられるが、これらの錯体はアルコール系化合物、エーテル系化合物、炭化水素化合物などの溶剤に溶解して用いることが好ましい。
【００５９】
前記フルオロカーボンシロキサンゴム組成物においては、特に制限はなく、目的に応じて適宜選定することができるが、種々の配合剤を添加することができる。例えば、ジフェニルシランジオール、低重合度の分子鎖末端水酸基封鎖ジメチルポリシロキサン、ヘキサメチルジシラザン等の分散剤、酸化第一鉄、酸化第二鉄、酸化セリウム、オクチル酸鉄等の耐熱性向上剤、顔料等の着色剤等を必要に応じて配合することができる。
【００６０】
前記定着ベルトは、耐熱性支持体フィルムの表面を上記フルオロカーボンシロキサンゴム組成物で被覆し、加熱硬化することによって得られるが、必要に応じて更に、ｍ−キシレンヘキサフロライド、ベンゾトリフロライド等の溶剤で希釈して塗工液とし、スプレーコート、ディップコート及びナイフコート等の一般的なコーティング法によって塗布することができる。また、加熱硬化の温度、時間は適宜選定することができ、通常温度１００〜５００℃、５秒〜５時間の範囲で支持体フィルムの種類及び製造方法などに応じて選択される。
【００６１】
前記ベルト部材の表面に形成するフルオロカーボンシロキサンゴム層の厚さは特に限定されるものではないが、通常２０〜５００μｍが好ましく、４０〜２００μｍがより好ましい。
【００６２】
前記ベルト部材の表面粗さ〔算術平均粗さ（Ｒａ）〕としては、特に、表面平滑性に優れ、良好な光沢を有する画像形成を行える点で、２０μｍ以下が好ましく、５μｍ以下がより好ましく、１μｍ以下が更に好ましい。なお、算術平均粗さは、ＪＩＳ  Ｂ０６０１、ＪＩＳ  Ｂ０６５１、ＪＩＳ  Ｂ０６５２に基づいて測定することができる。
【００６３】
前記ベルト部材の態様としては、特に制限されないが、冷却剥離方式のベルト型平滑化処理機における無端ベルトが好ましい。また、冷却剥離方式のベルト型平滑化処理機としては、特に制限はなく、目的に応じて適宜選択することができるが、例えば、図１に示したような、定着の後半にベルト部材の冷却装置を備え、剥離の際の温度を低く調節することができる冷却剥離方式の後処理が可能な態様が好ましい。この冷却装置における冷却温度は、非画像形成層における熱可塑性樹脂層が十分に固化する８０℃以下の温度が好ましく、２０〜８０℃がより好ましい。
なお、前記ベルト部材としては、連続して効率的に画像形成できる点で、エンドレスベルトが特に好ましい。
【実施例】
【００６４】
以下、実施例及び比較例により本発明を詳細に説明するが、本発明は、下記実施例に何ら限定されるものではない。
尚、以下の実施例及び比較例において、「％」及び「部」は、質量基準である。
【００６５】
（比較例１）
−支持体の調製−
広葉樹晒クラフトパルプ（ＬＢＫＰ）をディスクリファイナーで３００ｍｌ（カナダ標準ろ水度、Ｃ．Ｓ．Ｆ．）まで叩解し、繊維長０．５８ｍｍに調整した。このパルプ紙料に対して、パルプの質量に基づいて、以下の割合で添加剤を添加した。
添加剤の種類                                量（％）    
カチオン澱粉                                １．２
アルキルケテンダイマー（ＡＫＤ）            ０．５
アニオンポリアクリルアミド                  ０．３
エポキシ化脂肪酸アミド（ＥＦＡ）            ０．２
ポリアミドポリアミンエピクロルヒドリン      ０．３      
注）ＡＫＤは、アルキルケテンダイマー（アルキル部分は、ベヘン酸を主体とする脂肪酸に由来する）を意味する。ＥＦＡは、エポキシ化脂肪酸アミド（脂肪酸部分は、ベヘン酸を主体とする脂肪酸に由来する）を意味する。
【００６６】
得られたパルプ紙料を、長網抄紙機により坪量１５０ｇ／ｍ２の原紙を作製した。なお、長網抄紙機の乾燥ゾーンの中間でサイズプレス装置により、ＰＶＡ  １．０ｇ／ｍ２、ＣａＣｌ２  ０．８ｇ／ｍ２を付着した。
抄紙工程の最後で、ソフトカレンダーを用いて、密度を１．０１ｇ／ｃｍ３に調整した。得られた原紙において、トナー受像層が設けられる側において、金属ロールが接するように通紙し、金属ロールの表面温度は１４０℃であった。得られた原紙の王研式平滑度は、２６５秒であり、ステキヒト・サイズ度は、１２７秒であった。
【００６７】
得られた巾０．３ｍ、平均質量１６９ｇ／ｍ２、厚み１７５μｍ、白色度９０％、表面粗さ（Ｒａ）５μｍの原紙を、出力１７ｋＷのコロナ放電によって処理した。この原紙の裏面に表面マット粗さ１０μｍのクーリングロールを用い、下記表１に示した組成のポリエチレン樹脂を溶融吐出膜温度３２０℃、ラインスピード２５０ｍ／分で単層押出ラミネートし、厚さ２７μｍのポリエチレン樹脂層を設けた。
【００６８】
【表１】
2004168043.tif 000005
【００６９】
次に、トナー受像層を塗設する側である基紙の表面に表面マット粗さ０．７μｍのクーリングロールを用い、ポリエチレン樹脂、表２に示したようにマスターバッチ化した酸化チタン、５％含有するＬＤＰＥマスターバッチ郡青とを、最終的に組成が表３に示した組成になるように混合したものを、溶融吐出膜温度３２０℃、ラインスピード２５０ｍ／分で単層押出ラミネートし、厚さ２９μｍのポリエチレン樹脂層を設けた。
その後、表面に出力１８ｋＷ、裏面に出力１２ｋＷのコロナ放電により処理した後、表面にはゼラチン下塗り層を、裏面にはコロイダルアルミナ、コロイダルシリカ、及びＰＶＡを含有する帯電防止下塗り層とを設け、支持体を作製した。
【００７０】
【表２】
2004168043.tif 000006
【００７１】
【表３】
2004168043.tif 000007
【００７２】
次に、前記支持体を用いて、下記方法により銀塩写真プリント材料を作成した。
＜青感層乳剤Ａの調製＞
塩化銀９８．９モル％と、臭化銀１モル％と、沃化銀０．１モル％とのハロゲン組成からなる、平均辺長０．７０μｍ、辺長の変動係数８％のハロゲン化銀立方体粒子を形成した。
次いで、下記式で表される分光増感色素−１及び２をそれぞれ２．５×１０−４モル／Ａｇモルと２．０×１０−４モル／Ａｇモル添加した。
また、粒子形成に際しては、Ｋ３ＩｒＣ１５（Ｈ２Ｏ）、Ｋ４Ｒｕ（ＣＮ）６、Ｋ４Ｆｅ（ＣＮ）６、下記式で表されるチオスルフォン酸化合物−１、チオ硫酸ナトリウム、下記式で表される金増感剤−１、及びメルカプト化合物−１及び２を最適量用いた。このようにして高感側乳剤Ａ−１を作製した。
同様にして、平均辺長０．５５μｍ、辺長の変動係数９％の立方体粒子を形成した。
分光増感及び化学増感は、比表面積を合わせる補正（辺長比０．７／０．５５＝１．２７倍）を行った量で実施し、低感度側乳剤Ａ−２を作成した。
【００７３】
【化４】
2004168043.tif 000008
【００７４】
＜緑感層用乳剤Ｃの調整＞
前記高感側乳剤Ａ−１と粒子形成時の温度を下げ並びに増感色素の種類を下記式のごとく変える以外は、乳剤Ａ−１及び２の調整条件と同様にしてＧＬ用高感側乳剤Ｃ−１、低感側乳剤Ｃ−２を作成した。
【００７５】
【化５】
2004168043.tif 000009
【００７６】
粒子サイズは高感側が平均辺長０．４０μｍ、低感側が平均辺長０．３０μｍである。その変動係数は、いずれも８％であった。
増感色素Ｄをハロゲン化銀１モル当り、大サイズ乳剤に対しては３．０×１０−４モル、小サイズ乳剤に対しては３．６×１０−４モル、また、増感色素Ｅをハロゲン化銀１モル当り、大サイズ乳剤に対しては４．０×１０−５モル、小サイズ乳剤に対しては７．０×１０−５モル添加した。
【００７７】
＜赤感層用乳剤Ｅの調整＞
前記高感側乳剤Ａ−１と粒子形成時の温度を下げ並びに増感色素の種類を下記式のごとく変える以外は、乳剤Ａ−１及び２の調整条件と同様にして赤感性乳剤用高感側乳剤Ｅ−１、低感側乳剤Ｅ−２を作成した。
【００７８】
【化６】
2004168043.tif 000010
【００７９】
粒子サイズは高感側が平均辺長０．３８μｍ、低感側が平均辺長０．３２μｍであり、辺長の変動係数は、各々９％と１０％であった。
増感色素Ｇ及びＨをそれぞれ、ハロゲン化銀１モル当り、大サイズ乳剤に対しては８．０×１０−５モル、小サイズ乳剤に対しては１０．７×１０−５モル添加した。
更に、下記式で表される化合物Ｉを赤感性乳剤層にハロゲン化銀１モル当たり３．０×１０−３モル添加した。
【００８０】
【化７】
2004168043.tif 000011
【００８１】
＜第一層塗布液調製＞
イエローカプラー（ＥｘＹ）５７ｇ、色像安定剤（Ｃｐｄ−１）７ｇ、色像安定剤（Ｃｐｄ−２）４ｇ、色像安定剤（Ｃｐｄ−３）７ｇ、及び色像安定剤（Ｃｐｄ−８）２ｇを溶媒（Ｓｏｌｖ−１）２１ｇ及び酢酸エチル８０ｍｌに溶解し、この液を４ｇのドデシルベンゼンスルホン酸ナトリウムを含む２３．５質量％ゼラチン水溶液２２０ｇ中に高速攪拌乳化機（ディゾルバー）で乳化分散し、水を加えて９００ｇの乳化分散物Ａを調製した。
一方、前記乳化分散物Ａと前記乳剤Ａ−１、Ａ−２を混合溶解し、後記組成となるように第一層塗布液を調製した。乳剤塗布量は、銀量換算塗布量を示す。
【００８２】
第二層〜第七層用の塗布液も第一層塗布液と同様の方法で調製した。各層のゼラチン硬化剤としては、下記式で表される１−オキシ−３，５−ジクロロ−ｓ−トリアジンナトリウム塩（Ｈ−１）、（Ｈ−２）、（Ｈ−３）を用いた。また、各層に下記式で表されるＡｂ−１、Ａｂ−２、Ａｂ−３、及びＡｂ−４をそれぞれ全量が１５．０ｍｇ／ｍ２、６０．０ｍｇ／ｍ２、５．０ｍｇ／ｍ２及び１０．０ｍｇ／ｍ２となるように添加した。
【００８３】
【化８】
2004168043.tif 000012
【００８４】
【化９】
2004168043.tif 000013
【００８５】
また、１−（３−メチルウレイドフェニル）−５−メルカプトテトラゾールを、第二層、第四層、第六層及び第七層に、それぞれ０．２ｍｇ／ｍ２、０．２ｍｇ／ｍ２、０．６ｍｇ／ｍ２、及び０．１ｍｇ／ｍ２となるように添加した。
また、青感性乳剤層及び緑感性乳剤層に対し、４−ヒドロキシ−６−メチル−１，３，３ａ，７−テトラザインデンを、それぞれハロゲン化銀１モル当たり、１×１０−４モル、２×１０−４モル添加した。
また、赤感性乳剤層にメタクリル酸とアクリル酸ブチルの共重合体ラテックス（質量比１：１、平均分子量２００，０００〜４００，０００）を０．０５ｇ／ｍ２を添加した。
また、第二層、第四層及び第六層にカテコール−３，５−ジスルホン酸二ナトリウムをそれぞれ６ｍｇ／ｍ２、６ｍｇ／ｍ２、１８ｍｇ／ｍ２となるように添加した。
また、イラジエーション防止のために、下記式で表される染料（カッコ内は塗布量を表す）を添加した。
【００８６】
【化１０】
2004168043.tif 000014
【００８７】
（層構成）
以下に、各層の構成を示す。数字は塗布量（ｇ／ｍ２）を表す。ハロゲン化銀乳剤は、銀換算塗布量を表す。
＜支持体＞
前記両面ポリエチレン樹脂ラミネート紙を支持体として用いた。
【００８８】
−第一層（青感性乳剤層）−
塩化銀乳剤Ａ（金硫黄増感された立方体、大サイズ乳剤Ａ−１と小サイズ乳剤Ａ―２との３：７混合物（銀モル比）。）                            ０．２４ｇ
ゼラチン                                              １．２５ｇ
イエローカプラー（ＥｘＹ）                            ０．５７ｇ
色像安定剤（Ｃｐｄ−１）                              ０．０７ｇ
色像安定剤（Ｃｐｄ−２）                              ０．０４ｇ
色像安定剤（Ｃｐｄ−３）                              ０．０７ｇ
色像安定剤（Ｃｐｄ−８）                              ０．０２ｇ
溶媒（Ｓｏｌｖ−１）                                  ０．２１ｇ
【００８９】
−第二層（混色防止層）−
ゼラチン                                              １．１５ｇ
混色防止剤（Ｃｐｄ−４）                              ０．１０ｇ
色像安定剤（Ｃｐｄ−５）                              ０．０１８ｇ
色像安定剤（Ｃｐｄ−６）                              ０．１３ｇ
色像安定剤（Ｃｐｄ−７）                              ０．０７ｇ
溶媒（Ｓｏｌｖ−１）                                  ０．０４ｇ
溶媒（Ｓｏｌｖ−２）                                  ０．１２ｇ
溶媒（Ｓｏｌｖ−５）                                  ０．１１ｇ
【００９０】
−第三層（緑感性乳剤層）−
塩臭化銀乳剤Ｃ（金硫黄増感された立方体、大サイズ乳剤Ｃ−１と小サイズ乳剤Ｃ−２との１：３混合物（銀モル比）。）                          ０．１４ｇ
ゼラチン                                              １．２１ｇ
マゼンタカプラー（ＥｘＭ）                            ０．１５ｇ
紫外線吸収剤（ＵＶ−Ａ）                              ０．１４ｇ
色像安定剤（Ｃｐｄ−２）                              ０．００３ｇ
色像安定剤（Ｃｐｄ−４）                              ０．００２ｇ
色像安定剤（Ｃｐｄ−６）                              ０．０９ｇ
色像安定剤（Ｃｐｄ−８）                              ０．０２ｇ
色像安定剤（Ｃｐｄ−９）                              ０．０１ｇ
色像安定剤（Ｃｐｄ−１０）                            ０．０１ｇ
色像安定剤（Ｃｐｄ−１１）                            ０．０００１ｇ
溶媒（Ｓｏｌｖ−３）                                  ０．０９ｇ
溶媒（Ｓｏｌｖ−４）                                  ０．１８ｇ
溶媒（Ｓｏｌｖ−５）                                  ０．１０ｇ
溶媒（Ｓｏｌｖ−６）                                  ０．０７ｇ
【００９１】
−第四層（混色防止層）−
ゼラチン                                              ０．６８ｇ
混色防止剤（Ｃｐｄ−４）                              ０．０６ｇ
色像安定剤（Ｃｐｄ−５）                              ０．０１１ｇ
色像安定剤（Ｃｐｄ−６）                              ０．０８ｇ
色像安定剤（Ｃｐｄ−７）                              ０．０４ｇ
溶媒（Ｓｏｌｖ−１）                                  ０．０２ｇ
溶媒（Ｓｏｌｖ−２）                                  ０．０７ｇ
溶媒（Ｓｏｌｖ−５）                                  ０．０６５ｇ
【００９２】
−第五層（赤感性乳剤層）−
塩臭化銀乳剤Ｅ（金硫黄増感された立方体、大サイズ乳剤Ｅ−１と小サイズ乳剤Ｅ−２との５：５混合物（銀モル比）。）                          ０．１６ｇ
ゼラチン                                              ０．９５ｇ
シアンカプラー（ＥｘＣ−１）                          ０．０２３ｇ
シアンカプラー（ＥｘＣ−２）                          ０．０５ｇ
シアンカプラー（ＥｘＣ−３）                          ０．１７ｇ
紫外線吸収剤（ＵＶ−Ａ）                              ０．０５５ｇ
色像安定剤（Ｃｐｄ−１）                              ０．２２ｇ
色像安定剤（Ｃｐｄ−７）                              ０．００３ｇ
色像安定剤（Ｃｐｄ−９）                              ０．０１ｇ
色像安定剤（Ｃｐｄ−１２）                            ０．０１ｇ
溶媒（Ｓｏｌｖ−８）                                  ０．０５ｇ
【００９３】
−第六層（紫外線吸収層）−
ゼラチン                                              ０．４６ｇ
紫外線吸収剤（ＵＶ−Ｂ）                              ０．３５ｇ
化合物（Ｓ１−４）                                    ０．００１５ｇ
溶媒（Ｓｏｌｖ−７）                                  ０．１８ｇ
【００９４】
−第七層（保護層）−
ゼラチン                                              １．００ｇ
ポリビニルアルコールのアクリル変性共重合体
（変性度１７％）                                      ０．４ｇ
流動パラフィン                                        ０．０２ｇ
界面活性剤（Ｃｐｄ−１３）                            ０．０２ｇ
【００９５】
【化１１】
2004168043.tif 000015
【００９６】
【化１２】
2004168043.tif 000016
【００９７】
【化１３】
2004168043.tif 000017
【００９８】
【化１４】
2004168043.tif 000018
【００９９】
【化１５】
2004168043.tif 000019
【０１００】
【化１６】
2004168043.tif 000020
【０１０１】
【化１７】
2004168043.tif 000021
【０１０２】
【化１８】
2004168043.tif 000022
【０１０３】
【化１９】
2004168043.tif 000023
【０１０４】
【化２０】
2004168043.tif 000024
【０１０５】
上記の銀塩写真プリント材料を１２７ｍｍ幅のロール状に加工し、富士写真フイルム株式会社製ミニラボプリンタープロセッサー  ＰＰ３５０を用いて銀塩写真プリント材料に標準的な撮影画像が撮影されたネガティブフイルムから像様露光を行い、下記処理工程にて使用した発色現像補充液の容量が発色現像タンク容量の２倍となるまで連続処理（ランニングテスト）を行った。
【０１０６】
−処理工程−
以下のランニング処理液を用いた処理を行った。
[処理工程]              [温度]          [時間]        [補充量]
発色現像            ３８．５℃        ４５秒        ４５ｍＬ
漂白定着            ３８．０℃        ４５秒        ３５ｍＬ
リンス（１）        ３８．０℃        ２０秒          −
リンス（２）        ３８．０℃        ２０秒          −
リンス（３）        ３８．０℃        ２０秒          −
リンス（４）        ３８．０℃        ２０秒      １２１ｍＬ
乾燥                    ８０℃
（注）
＊感光材料１ｍ２あたりの補充量
＊＊富士写真フイルム株式会社製リンスクリーニングシステムＲＣ５０Ｄをリンス（３）に装着し、リンス（３）からリンス液を取り出してポンプにより逆浸透モジュール（ＲＣ５０Ｄ）へ送る。同槽で送られた透過水はリンス（４）に供給し、濃縮液はリンス（３）に戻す。逆浸透モジュールへの透過水量は５０〜３００ｍＬ／分を維持するようにポンプ圧を調整し、１日１０時間温調循環させた。リンスは（１）から（４）への４タンク向流方式とした。
【０１０７】
各処理液の組成は以下の通りである。
[発色現像液]                            [タンク液]          [補充液]
水                                      ８００ｍＬ          ８００ｍＬ
蛍光増白剤（ＦＬ−１）                      ２．２ｇ          ５．１ｇ
蛍光増白剤（ＦＬ−２）                    ０．３５ｇ        １．７５ｇ
トリイソプロパノールアミン                  ８．８ｇ          ８．８ｇ
ポリエチレングリコール平均分子量３００    １０．０ｇ        １０．０g
エチレンジアミン４酢酸                      ４．０ｇ          ４．０ｇ
亜硫酸ナトリウム                          ０．１０ｇ        ０．２０ｇ
塩化カリウム                              １０．０ｇ            −
４，５−ジヒドロキシベンゼン−
１，３−ジスルホン酸ナトリウム              ０．５０ｇ        ０.５０ｇ
ジナトリウム−Ｎ，Ｎ−ビス（スルホナート
エチル）ヒドロキシルアミン                  ８．５ｇ          １４．０ｇ
４−アミノ−３−メチル−Ｎ−エチル−Ｎ−
（β−メタンスルホンアミドエチル）アニリン 
・３／２硫酸塩・モノハイドレード            ４．８ｇ          １４．０ｇ
炭酸カリウム                              ２６．３ｇ          ２６．３ｇ
水を加えて全量                          １０００ｍＬ        １０００ｍＬ
ｐＨ（２５℃、硫酸とＫＯＨで調整）        １０．１５
発色現像補充液には（１）で調製した発色現像組成物を３．８倍に水で希釈した液を用いた
【０１０８】
[漂白定着液]                                  [タンク液]      [補充液]
水                                            ８００ｍＬ      ８００ｍＬ
チオ硫酸アンモニウム（７５０ｇ／ｍＬ）        １０７ｍＬ      ２１４ｍＬ
ｍ−カルボキシベンゼンスルフィン酸              ８．３ｇ      １６．５ｇ
エチレンジアミン４酢酸鉄（III）アンモニウム    ４７．０ｇ    ９４．０ｇ
エチレンジアミン４酢酸                          １．４ｇ        ２．８ｇ
硝酸（６７％）                                １６．５ｇ      ３３．０ｇ
イミダゾール                                  １４．６ｇ      ２９．２ｇ
亜硫酸アンモニウム                            １６．０ｇ      ３２．０ｇ
メタ重亜硫酸カリウム                          ２３．１ｇ      ４６．２ｇ
水を加えて全量                              １０００ｍＬ    １０００ｍＬ
ｐＨ（２５℃、硝酸とアンモニア水で調整）        ６．５          ６．５
【０１０９】
[リンス液]                                  [タンク液]        [補充液]
塩素化イソシアヌール酸ナトリウム            ０．０２ｇ      ０．０２ｇ
脱イオン水（電導度５μｓ／ｃｍ以下）      １０００ｍＬ    １０００ｍＬ
ｐＨ（２５℃）                                  ６．５          ６．５
【０１１０】
（実施例１）
比較例１において、第七層（保護層）を下記の組成とした以外は、比較例１と同様にして、実施例１の銀塩写真プリントを作製した。
−第七層（保護層）−
スチレンアクリルラテックス                            １．００ｇ
（星光化学製ＪＥ−１１１３、固形分４２％、ソープフリー型、コアシェル型、コアＴｇ＝−５８℃、シェルＴｇ＝５２℃、コア／シェル（質量比）＝１／１）
ポリエチレンオキサイド（分子量約２５万）                ０．４ｇ
カルナバワックス                                      ０．０２ｇ
界面活性剤（Ｃｐｄ−１３）                            ０．０２ｇ
【０１１１】
次に、得られた実施例１及び比較例１の銀塩写真プリントについて、下記条件で冷却剥離処理を行った。
−冷却剥離処理−
得られた各銀塩写真プリントを図１に示す冷却剥離式のベルト定着型平滑化処理機（エンドレスプレス）を用いて冷却剥離処理を行った。図１に示した冷却剥離式のベルト定着型平滑化処理機（エンドレスプレス）において、処理部１は、ベルト２と、加熱ローラ３と、加圧ローラ４と、テンションローラ５と、クリーニングローラ６と、冷却装置７と、搬送ローラ８とを備えている。
【０１１２】
前記ベルト２の内側には、ベルト２と一対のテンションローラ５とが配置されている。前記ベルト２は、加熱ローラ３と、加熱ローラ３と離れた位置に配された一対のテンションローラ５とにより、回転可能に張設されている。前記加圧ローラ４は、ベルト２と当接して加熱ローラ３と対向して配置されている。加圧ローラ４とベルト２との間は、加圧ローラ４と加熱ローラ３とにより加圧されており、ニップ部が形成されている。前記冷却装置７は、ベルト２の内側であって、ベルト２の回転方向における、上流側に位置する加熱ローラ３と下流側に位置するテンションローラ５との間に配置されている。搬送ローラ８は、ベルト２を介して冷却装置７と対向するようにして２個配置されている。ここでは、２個の搬送ローラの間隔は、前記ニップ部と搬送ローラ８の１つとの距離、テンションローラ５と搬送ローラ８の他の１つとの距離と、略同じ長さである。前記クリーニングローラ６は、ベルト２を介して、加熱ローラ３における加圧ローラ４と対向する側とは反対側と対向して配置されている。クリーニングローラ６とベルト２との間は、クリーニングローラ６と加熱ローラ３とにより加圧されている。加熱ローラ３と、加圧ローラ４と、テンションローラ５と、クリーニングローラ６と、搬送ローラ８とは、互いに連動して回転し、ベルト２を回転させることができる。
ロール設定温度は１２０℃、搬送速度１０ｍｍ／ｓｅｃ、剥離時の温度は８０℃以下であった。また、加熱ローラ３と加圧ローラ４との間の圧力（ニップ圧）は７．５ｋｇｆ／ｃｍ２であった。
【０１１３】
前記ベルト部材として、ポリイミド製のベース層上に東レ・ダウコーニング・シリコーン株式会社製  シリコーンゴム用プライマーであるＤＹ３９−１１５を塗布後、風乾３０分の後、シリコーンゴム前駆体であるＤＹ３５−７９６ＡＢ（東レ・ダウコーニング・シリコーン株式会社製）１００部、及びｎ−ヘキサン３０部により調整した塗布液を浸漬塗布により塗膜を形成し、１２０℃で１０分の一次加硫を行い、厚み４０μｍのシリコーンゴム層を形成した。
このシリコーンゴム層上に、フルオロカーボンシロキサンゴム前駆体であるＳＩＦＥＬ６１０（信越化学工業株式会社製）１００部とフッ素系溶媒（ｍ−キシレンヘキサフロライド、パーフロロアルカン、パーフロロ（２−ブチルテトラヒドロフラン）の混合溶剤）２０部により調整した塗布液を浸漬塗布により塗膜を形成した後、１２０℃にて１０分の一次加硫、１８０℃にて４時間の二次加硫を行い、フルオロカーボンシロキサンゴムが２０μｍの膜厚を有するベルトを用いた。
【０１１４】
（実施例２）
実施例１において、図１に示す冷却剥離式のベルト定着型平滑化処理機（エンドレスプレス）を用いた冷却剥離処理における冷却温度を９０℃とした以外は、実施例１と同様にして、実施例２の銀塩写真プリントを作製した。
【０１１５】
（比較例２）
実施例１において、図１に示す冷却剥離式のベルト定着型平滑化処理機（エンドレスプレス）を用いた冷却剥離処理を行わない以外は、実施例１と同様にして、比較例２の銀塩写真プリントを作製した。
【０１１６】
（比較例３）
実施例１において、図１に示す冷却剥離式のベルト定着型平滑化処理機（エンドレスプレス）を用いた冷却剥離処理を行わず、単純な２ロール方式の加熱処理（ロール温度１２０℃、搬送速度１０ｍｍ／ｓｅｃ）を行った以外は、実施例１と同様にして、比較例３の銀塩写真プリントを作製した。
【０１１７】
（比較例４）
比較例１において、図１に示す冷却剥離式のベルト定着型平滑化処理機（エンドレスプレス）を用いた冷却剥離処理を行わない以外は、比較例１と同様にして、比較例４の銀塩写真プリントを作製した。
【０１１８】
（比較例５）
比較例１において、冷却剥離処理を行わず、単純な２ロール方式の加熱処理（ロール温度１２０℃、搬送速度１０ｍｍ／ｓｅｃ）を行った以外は、実施例１と同様にして、比較例５の銀塩写真プリントを作製した。
【０１１９】
（比較例６）
比較例１において、第七層（保護層）を設けない以外は、比較例１と同様にして、比較例６の銀塩写真プリントを作製した。
【０１２０】
（実施例３）
比較例１と同様の原紙を用い、該原紙の両面にコロナ放電を行った後、溶融押し出し機を用いてポリエチレン樹脂が２２ｇ／ｍ２となるようにコーティングした（この面を裏面とする）。次に、前記ポリエチレン樹脂層を形成した面とは反対の面（この面を表面とする）に対して溶融押し出し機を用いて、アナターゼ型二酸化チタンを１０質量％と群青を微量含有したポリエチレン樹脂が、３５ｇ／ｍ２となるようにコーティングした。前記ポリエチレン樹脂層を形成した裏面には、コロナ放電を行った後、帯電防止剤として、酸化アルミニウム（アルミナゾル１００、日産化学工業株式会社製）／二酸化ケイ素（スノーテックス０、日産化学工業株式会社製）＝１／２（質量比）を水に分散させた溶液を、乾燥後に０．２ｇ／ｍ２となるように塗布して支持体を作製した。
【０１２１】
〔下塗り層用塗布液の調製〕
（１）アセトアセチル変性ＰＶＡ溶液の調製アセトアセチル変性ＰＶＡ（ゴーセファイマーＺ−２１０、日本合成化学工業株式会社製、ケン化度：９５〜９７％、重合度：１０００）を１２．８５部、水８７．１５部を加え９０℃以上で攪拌溶解した。（２）雲母分散液の調製水膨潤性合成雲母分散液［ソマシフＭＥＢ−３（８質量％溶液）、コープケミカル社製、アスペクト比：１０００、平均粒子径：２．０μｍの雲母分散液］に雲母濃度が５質量％となるように水を加え均一に混合し雲母分散液を得た。（３）エチレンオキサイド系界面活性剤３．１０部（メタノール溶解）を加え、更に水酸化ナトリウム０．４５部を加えて下塗り層用塗布液（６．８７質量％）を得た。
【０１２２】
得られた下塗り層用塗布液を４０℃にて保温し、前記作製した支持体の前記表面のポリエチレン樹脂層に斜線グラビアロール１００メッシュにて塗布して乾燥し、前記支持体上に下塗り層を形成した。この場合の乾燥前の塗布量は１２．５ｇ／ｍ２であった。
【０１２３】
〔記録層用塗布液の調製〕
−電子供与性染料前駆体カプセル液の調製−
前記電子供与性染料前駆体として、クリスタルバイオレットラクトン３．０部を酢酸エチル２０部に溶解し、さらに高沸点溶媒であるアルキルナフタレンを２０部添加し、加熱して均一に混合した。前記マイクロカプセルの壁材として、キシリレンジイソシアナート／トリメチロールプロパン付加物２０部をこの溶液にさらに添加し、均一に攪拌し、電子供与性染料前駆体溶液を得た。別途、ゼラチンの６％水溶液５４部を用意し、前記電子供与性染料前駆体溶液を添加し、ホモジナイザーにて乳化分散した。得られた乳化液に水６８部を加え均一化した後、攪拌しながら５０℃に昇温し３時間カプセル化反応を行わせ目的の電子供与性染料前駆体カプセル液を得た。カプセルの平均粒子径は１．６μｍであった。
【０１２４】
−電子受容性化合物分散液の調製−
電子受容性化合物として、ビスフェノールＡ３０部をゼラチン４％水溶液１５０部中に加えてボールミルにて２４時間分散して、電子受容性化合物分散液を調製した。分散液中の電子受容性化合物の平均粒子径は１．２μｍであった。
【０１２５】
−塗液の調製−
次に、前記電子供与性染料前駆体カプセル液及び前記電子受容性化合物分散液を、電子供与性染料前駆体／電子受容性化合物の比率がｌ／２となるように混合し、目的の感熱記録層用塗布液Ａを調製した。
【０１２６】
〔記録層用塗布液Ｂの調製〕
−ジアゾニウム塩化合物カプセル液ｂの調製−
前記ジアゾニウム塩化合物として、４−（Ｎ−（２−（２，４−ジ−ｔｅｒｔ−アミルフェノキシ）ブチリル）ピペラジノベンゼンジアゾニウムヘキサフルオロフォスフェート２．０部を、酢酸エチル２０部に溶解し、更に高佛点溶媒であるアルキルナフタレンを２０部添加し、加熱して均一に混合した。前記マイクロカプセルの壁材として、キシリレンジイソシアナート／トリメチロールプロパン付加物１５部をこの溶液に更に添加し、均一に攪拌して、ジアゾニウム塩化合物溶液を得た。別途、ゼラチンの６％水溶液５４部を用意し、前記ジアゾニウム塩化合物溶液を添加し、ホモジナイザーにて乳化分散した。得られた乳化液に水６８部を加え均一化した後、攪拌しながら４０℃に昇温し、３時間カプセル化反応を行わせて目的のジアゾニウム塩化合物カプセル液ｂを得た。カプセルの平均粒径は１．１μｍであった。
【０１２７】
−カプラー乳化液ｂの調製−
前記カプラーとして１−（２’−オクチルフェニル）−３−メチル−５−ピラゾロンを２部、１，２，３−トリフェニルグアニジン２部、１，１−（ｐ−ヒドロキシフェニル）−２−エチルヘキサン２部、４，４’−（ｐ−フェニレンジイソプロピリデン）ジフェノール４部、２−エチルヘキシル−４−ヒドロキシベンゾエート４部、トリクレジルホスフェート０．３部、マレイン酸ジエチル０．１部、７０％ドデシルベンゼンスルホン酸カルシウムメタノール溶液１部を酢酸エチル１０部中に溶解し、この溶液を８％ゼラチン水溶液８０部に添加しホモジナイザーで１０分間乳化した後、酢酸エチルを除去して目的のカプラー乳化液ｂを得た。
【０１２８】
−塗液の調製−
次に、前記ジアゾニウム塩化合物カプセル液ｂ及び前記カプラー乳化液ｂをジアゾニウム塩化合物、カプラーの比率が２／３となるように混合し、目的の感熱記録層用塗布液Ｂを調製した。
【０１２９】
〔記録層用塗布液Ｃの調製〕
−ジアゾニウム塩化合物カプセル液ｃの調製−
前記ジアゾニウム塩化合物として、２，５−ジブトキシ−４−トリルチオベンゼンジアゾニウムヘキサフルオロフォスフェート３．０部を酢酸エチル２０部に溶解し、更に高沸点溶媒であるアルキルナフタレンを２０部添加し、加熱して均一に混合した。前記マイクロカプセルの壁材として、キシリレンジイソシアナート／トリメチロールプロパン付加物１５部をこの溶液に更に添加し、均一に攪拌して、ジアゾニウム塩化合物溶液得た。別途、ゼラチンの６％水溶液５４部を用意し、前記ジアゾニウム塩化合物溶液を添加し、ホモジナイザーにて乳化分散した。得られた乳化液に水６８部を加え均一化した後、攪拌しながら４０℃に昇温し、３時間カプセル化反応を行わせて目的のジアゾニウム塩化合物カプセル液ｃを得た。カプセルの平均粒径は１．０μｍであった。
【０１３０】
−カプラー乳化液ｃの調製−
前記カプラーとして、２−クロロ−５−（３−（２，４−ジ−ｔｅｒｔ−ペンチル）フェノキシプロピルアミノ）アセトアセトアニリド２部、１，２，３−トリフェニルグアニジン２部、１，ｌ−（ｐ−ヒドロキシフェニル）−２−エチルヘキサン２部、４，４’−（ｐ−フェニレンジイソプロピリデン）ジフェノール４部、２−エチルヘキシル−４−ヒドロキシベンゾエート４部、トリクレジルホスフェート０．３部、マレイン酸ジエチル０．１部、７０％ドテシルベンゼンスルホン酸カルシウムメタノール溶液１部を酢酸エチル１０部中に溶解し、この溶液を８％ゼラチン水溶液８０部に添加しホモジナイザーで１０分間乳化した後、酢酸エチルを除去して目的のカプラー乳化液ｃを得た。
【０１３１】
−塗液の調製−
次に、前記ジアゾニウム塩化合物カプセル液ｃ及び前記カプラー乳化液ｃをジアゾニウム塩化合物／カプラーの比率が４／５となるように混合し、目的の記録層用塗布液Ｃを調製した。
【０１３２】
〔光透過率調整層用塗布液の調製〕
−紫外線吸収剤前駆体カプセル液の調製−
酢酸エチル３０部に、前記紫外線吸収剤の前駆体として、〔２−アリル−６−（２Ｈ−ベンゾトリアゾール−２−イル）−４−ｔ−オクチルフェニル〕ベンゼンスルホナート１０部、２，５−ジ−ｔ−オクチル−ハイドロキノン３部、トリクレジルホスフェート２部、α−メチルスチレンダイマー４部を溶解した。前記マイクロカプセルの壁材として、キシリレンジイソシアナート／トリメチロールプロパン付加物２０部をこの溶液にさらに添加し、均一に攪拌し、紫外線吸収剤前駆体溶液を得た。別途、イタコン酸変性ポリビニルアルコール８％水溶液２００部を用意し、前記紫外線吸収剤前駆体溶液を添加し、ホモジナイザーにて乳化分散した。得られた乳化液に水１２０部を加え均一化した後、攪拌しながら、４０℃に昇温し、３時間カプセル化反応を行わせ目的の紫外線吸収剤前駆体カプセル液を得た。カプセルの平均粒子径は０．３μｍであった。
【０１３３】
−塗液の調製−
前記紫外線吸収剤前駆体カプセル液１００部に、２％〔４−ノニルフェノキシトリオキシエチレン〕ブチルスルホン酸ナトリウム水溶液１０部を添加し、光透過率調整層用塗布液を得た。
【０１３４】
〔中間層用塗布液の調製〕
１０％ゼラチン水溶液１００部に、２％（４−ノニルフェノキシトリオキシエチレン）ブチルスルホン酸ナトリウム２部を添加し中間層用塗布液を調製した。
【０１３５】
〔保護層用塗布液の調製〕
スチレンアクリルラテックス（星光化学株式会社製ＪＥ−１１１３．固形分４２％、ソープフリー型、コアシェル型、  コアＴｇ＝−５８℃、シェルＴｇ＝５２℃、コア／シェル（質量比）＝１／１）１．００ｇ、ポリエチレンオキサイド（分子量約２５万）０．４ｇ、カルナバワックス０．０２ｇ、及び界面活性剤（Ｃｐｄ−１３）０．０２ｇを混合して保護層用塗布液を得た。
【０１３６】
〔記録層の形成〕
前記支持体上形成した下塗り層上に、下層から感熱記録層Ａ、中間層、感熱記録層Ｂ、中間層、感熱記録層Ｃ、光透過率調整層、保護層の順に、６０ｍ／ｍｉｎの塗布速度で７層同時に連続塗布し、３０℃−３０％及び４０℃−３０％の条件でそれぞれ乾燥してカラー感熱記録材料を得た。固形分塗布量は、前記支持体から近い順に、前記感熱記録層Ａが６．０ｇ／ｍ２、前記中間層が３．０ｇ／ｍ２、前記感熱記録層Ｂが６．０ｇ／ｍ２、前記中間層が３．０ｇ／ｍ２、前記感熱記録層Ｃが５．０ｇ／ｍ２、前記光透過率調整層が３．０ｇ／ｍ２、前記保護層が１．５ｇ／ｍ２となるように塗布した。
【０１３７】
＜画像記録＞
得られたカラー感熱記録材料を、市販のプリンター（ＦＵＪＩＸ  ＮＣ−６６０Ａ、富士写真フイルム株式会社製）を以下のように改造したプリンターを用いてシアン濃度６０％（シアン濃度階調１０２）の画像プリントを作製した。
【０１３８】
得られた実施例１〜３及び比較例１〜６の各画像プリントについて、下記方法により、耐接着性、耐水性、及び光沢度について評価した。結果を表４に示す。
【０１３９】
＜耐接着性の評価＞
各画像プリントを４５℃−８５％ＲＨに１６時間調湿後、画像面同士を重ね合わせて、５０ｇ／ｃｍ２の荷重をかけ、３６時間及び７２時間経過後、画像面が接着していないか、下記基準により目視観察した。
〔評価基準〕
◎・・・全く接着していない。
○・・・接着しているが、容易に剥がれ、接着跡は見られない。
△・・・接着しているが、容易に剥がれ、やや接着跡が残る。
×・・・接着しており、剥がすと接着痕が残る。
××・・・接着しており、剥がすと紙部分から剥がれてしまう。
【０１４０】
＜耐水性の評価＞
各画像プリントに、水及び界面活性剤（ドデシルベンゼンスルホン酸Ｎａ）含有水を数滴垂らし、５分間静置した後、ふき取り、垂らした面の状態を下記基準で評価した。
〔評価基準〕
○・・・水滴跡は見られない。
△・・・水滴跡があるが、気にならない。
×・・・水滴跡があり、垂らした部分でダメージが見られる。
【０１４１】
＜光沢度の評価＞
各画像プリントについて、ＪＩＳ  Ｚ８７４１に基づいて２０度光沢度を測定した。
【０１４２】
【表４】
2004168043.tif 000025
【０１４３】
表４の結果から、実施例１〜３の画像プリントは、比較例１〜６の画像プリントに比べて耐接着性、耐水性、及び光沢性に優れていることが認められる。なお、実施例２の画像プリントが耐水性、耐接着性及び光沢度が実施例１及び３に比べて劣っているのは、冷却剥離処理が８０℃を超える温度で行われているためであると考えられる。
比較例１において、光沢度が９２と良好であるのは、冷却剥離処理により支持体におけるポリエチレン層が平滑光沢化するためであると考えられる。
【産業上の利用可能性】
【０１４４】
本発明の画像形成方法は、最表面に熱可塑性樹脂を含有する非画像形成層を設けた画像形成材料を画像形成した後、加熱加圧処理することで、耐候性、耐光性、耐摩擦性、耐水性、耐薬品性、及び耐接着性等の諸機能を有する表面保護層を造膜すると同時に、画像形成材料全体を効率よく平滑光沢化でき、感熱記録材料、インクジェット記録材料、昇華転写受像材料、銀塩写真感光材料及び熱転写受像材料から選ばれる各種画像形成材料に好適に用いることができる。
【図面の簡単な説明】
【０１４５】
【図１】図１は、本発明の冷却剥離方式のベルト型平滑化処理機による冷却剥離処理の一例を示す概略図である。
【符号の説明】
【０１４６】
１        処理部
２        ベルト
３        加熱ローラ
４        加圧ローラ
５        テンションローラ
６        クリーニングローラ
７        冷却装置
８        搬送ローラ
１０      画像形成材料
【図１】
2004168043.tif 000026